Brevet FR2571249A1 — publié le 19860411

les buts de la présente invention sont atteints grâce aux composants de ladite bande, qui lui permetient d'adhérer spontsnément sur elle-même, et évitent donc l'emploi de moyens d'agraffage tels qu'épingles ou autres, et permettant d'enserrer une quelconque partie du corps lors de différents soins. Le matériau de la bande provient du latex naturel qui est une suspension collcidale naturelle d'isoprène constituant entre autre la sève de l'hevéa, ainsi que d'autres espèces végétales. La préparation de la bande sera obtenue avec un mélange de 2 variétés différentes de proportions sensiblement égales et provenant de 2 variétés d'hévéa telles que la variété CLONE PB 86 et la variété CLOUES GT I. La préparation dudit matériau constitutif de la bande comportera les étapes qui vont suivre, sm la base d'une solution collofdale de latex. a) Première étape : Précoauulation Le latex est additionné d'eau à raison d'une cuantité d'eau de 10 à 20 % du volume de latex, l'eau d'addition étant à un ph compris entre 6 et 8 et comportant en solution des sels de calcium et/où de magnésium, le précipité jaune qui peut se former étant alors séparé de la suspension colloidele initiale ; la séparation du précipité jaune pourra être effectué avantageusement par filtration. b) Deuxième étape : Coagulation La suspension colloidale débatrassée de son précipité jaune est alors additionnée de bisulfite de sodium pour parachever la décoloration, puis d'un acide organique en quantité suffisante pour provoquer la coagulation totale du latex ; avantageusement l'acide organique pourra être de l'acide acétique ou de l'acide formique ou un mélange des deux. c) Troisième étape : séparation - calandrage Le coagulum formé est malaxé et lavé abondamment è l'eau déminéralisée jusqu'd disparition totale des produits ajoutés pour la coagulation, puis il est calandré entre des cylindres pour se présenter sous la forme d'une feuille d'environ I m/m d'épaisseur d) Quatrième étape : séchage à température ambiente les feuilles du coagulum sont abandonnées pendant plusieurs jours à la température ambiante (I6 - 400C) jusqu'à siccité (définie par une perte de poids inférieure à I /.. pendent une heur de maintien N 400 sous une pression de 0,1 bar). e) Cincuième étape : découpase Les feuilles sont découpées en bandes&num; tes bandes sont couchées sur une feuille d'un matériau servant de support, une gaze est posée sur la bande, puis une autre feuille d'un matériau servant de protection. Les bandes sont an- suite placées dans une étuve d chaleur sèche et è atmosphère ventilée, pendant 6 heures è une température comprise entre co et 100 , pour donner des bandes extensibles et auto-adhésives. La bande alors complétée de la gaze, de son matériau de support et de son matériau de protection, est enroulée ou pliée sur elle-même afin de convenir à différents modèles d'emballage pour lesquels elle peut être destinée. Les bandes servant de matériau de support et de protection devront dépasser d'environ I cm de part et d'autre de la bande de gomme afin d'éviter que les bords de cette dernière n'adhèrent spntanément les uns aur autres. les figures des planches annexées illustrent en fig. I-un mode général de présentation d'une bande conforme à l'invention sous différents aspects, et sur les fig. 2a et 2b, 3, 4, 5, 6, 7, E, et 9, quelques exemples d'utiloation de celle-ci. Sur les dessins de la fig. I une bande de gomme "a" conforme d l'invention est couchée sur une fouille "b" d'un matériau de support, film de polyester ou de papier. Une compresee de gaze est esée sur la bande de gomme. puis vient s'ajouter afin de protéger la bande de go=e et la com- presse de gaze, une feuille "c" d'un matériau de protection, film de polyester ou de papier. les bandes respectives sont ensuite pliées sur elles-même. On remarquera que les films "b" et "c" dépassent d'une certaine largeur d'env. Icm sur chaque bord de la gomme. sur les fig. 2a et 2b, la bande est employée à titre de doigtier, et protège efficacement les otites blessures telles que crevasses, coupures, gerçures, contre toute souillure éventuelle. Sur la fig. 2a, après avoir employé la thérapeutique habituelle concernant chaque type de plaie, la c-presse de gaze est posée à l'endroit où se situe la blessure, puis un morceau préalable- cent découpé de la bande de gomme est mis de telle façon qu'il soit sont bord à bord. Il suffit alors de presser les extrémités en suivant le conteur du doigt, et de découper comme en fig. b l'excédent de gomme. Sur la fig. 3, un pansement du cur chevelu est maintenu en position par la bande de l'invention qui adhère sur elle-meme en différents points la fig. 4, on a effectué un maintien et une protection efficace d'un pansement sur le genou. Dans cette situation, la bande de l'invontion achère également sur elle-même en différents points fin de maintenir le pansement. S la fig. 5, un bandage compressif est effectué s us un avant bras, au moyen de la bande de g imT~r.tion. Sur la fig. 6 qui concerne une vache, le bandage s'utilise pour une réparation de corne, pour la protection des sabots, ainsi que pour le traitement de plaie des trayons sans suture. Sur la fig. 7, la bande peut s'utiliser pour le chat, après ablation des ovaires et suturation de la plaie (suivart thérapeutique habituelle), afin de maintenir la compresse de gaze préalahlement posée sur la blessure et en vue de protéger celle-ci contre toute souillure extérieure. Sur la fig. 8, la bande n'adhère pas aux poils du chien et protège les membres tels que queue, pattes, etc.. Sur la fig. 9, pour le cheval, la bande s'emploie afin d'assurer une protection efficace des crevasses, des mors aux dents, des canons et des boulets. REVENDICATIONS I - Bande de matériau souple et extensible destinée à être utilisée dans diverses opérations de soin du corps, adhérant spontanément sur lui-même, ce qui évite donc l'emploi de moyens d'agraffage tels qu'épingles ou autres ; la bande reste alors soudée sur elle- même et ne peut plus se décoller. Elle convient alors parfaitement à tous types de contention ; ledit matériau provent du latex natu rel, qui est un polymène de l'isoprène caractérisé en ce que ledit latex sera obtenu avec un mélange de 2 variétés d'hévéa telles que la vérité CLONE GT I et la variété CLONE PB 86. Bande selon la revendication I, caractérisé en ce que la prépara tion dudit matériau de la bande comportera les étapes qui vont suivre, sur la base d'une solution colloidale de latex - a) Première étape : précoagulation Le latex est additionné d'eau à raison d'une quantité correspondant à 10 ou 20 % du volume de latex, cette eau d'addition étant à un ph compris entre 6 et 8 et comportant en solution des sels de calcium et/ou de magnésium. Un précipité jaune peut alors se former. I1 doit être séparé de la suspension colloidale initiale, de préfé rence par filtration. - b) Deuxième étape : coagulation La suspension colloidale alors débarrassée de son précipité jaune, est additionnée de bisulfite de sodium afin de parfaire la décolora tion. Afin de provoquer la coagulation totale du latex, un acide organique de type formique ou acétique, ou bien un mélange des deux, sera ajouté à cette préparation. - c) Troisième étape : séparation - calandrage. Le coagulum né de la préparation est malaxé et rincé abondamment à l'eau déminéralisée afin de faire diaperaitre totalsmont les différents produits ajoutés lors de la congulation. fl est ensuite placé et calandré entre des cylindres pour qu'il e. prisent iotas la forte d'une feuille d'environ I m/m d'épaisseur. d) Ouatrième étape : Séchage Le feuilles du coagulum formé, d'environ I m/m d' épaisseur sont placées pendant plusieurs Jours à une température am- biante comprise entre 160 et 400 jusqu'à siccité (définie par une perte de poids inférieure à I /.. pendant une heure au moins de maintien à 400 pour une pression de OII bar). e) Cinquième étane : Découpage tes feuilles sont découpées en bandes. Les bandes sont couchées sur une feuille d'un matériau servant de support. Une gaze est posée sur la bande, puis une autre feu lie d'un matériau servant de protection. les bandes sont ensuite placées dans une étuve à chaleur sè- che et à atmosphère ventilée, pendant 6 heures environ à une température comprise entre 900 et 1000, pour donner des bandes extensibles et auto-adhé- sives. La bande alors complétée de la gaze, de son matériau de support et de son matériau de protection, est enroulée ou pliée sur elle-même afin de convenir à différents modèles d'emballage pour lesquels elle peut titre destinée. 3 - Bande selon la revendication 4 caractérisée, en ce que les bandes servent de matériau de support et de pactection doivent dépasser d'env. Iem de part et d'autre de la bande de gomme afin d'éviter que les bords de cette dernière n'a dhèrent spontanément les uns aux autres. 4 - Bande selon la revendication 3, caractérisée, en ce que la bande de matériau de support et de protection est un film de polyester. 5 - Banda selon la revendication 3, caractérisée, en ce que la bande de matériau de support et de protection est un film de papier. 6 - Bande selon la revendication 2 découpage, caractérisée, par un apport dune compresse de gaze (de préférence pur coton) appliquée sur la bande de gomme et intercalée en tri celle-ci et le matériau de protection.